(57)【特許請求の範囲】
【請求項１】
側壁（８）および底部（７）を備え、前記底部（７）が、前記底部にほぼ垂直方向に平行に、前記方向に沿った前記側壁（８）よりもかなり高い伝熱特性を有する、方位結晶法による結晶質塊生成装置用るつぼにおいて、前記底部（７）および側壁（８）が、同じ主要化学成分を有する材料によって形成され、
前記底部（７）が、赤外線を通し、前記側壁（８）が赤外線を通さないことを特徴とするるつぼ。
【請求項２】
前記底部（７）が非晶質シリカ、前記側壁（８）が不透明石英セラミックから作られることを特徴とする、請求項１に記載のるつぼ。
【請求項３】
前記るつぼが、前記側壁（８）の少なくとも１つの面上に少なくとも１枚の皮膜（１１）を備えることを特徴とする、請求項１又は２のいずれか一項に記載のるつぼ。
【請求項４】
前記皮膜（１１）の材料が、窒化シリコンおよび反射物質から選択されることを特徴とする、請求項３に記載のるつぼ。
【請求項５】
るつぼを含み、前記るつぼが、断熱筐体（２）内において前記るつぼの上部に配置された加熱手段（３）と、前記るつぼの下部に配置された冷却手段（４）との間に配置された、方位結晶法による結晶質塊生成装置において、前記るつぼが、請求項１から４のいずれか一項によるるつぼであることを特徴とする装置。
【請求項６】
前記るつぼの前記底部（７）と前記冷却手段（４）との間に配置されたグラファイト・フェルト（９）と、前記結晶質の結晶化中に前記グラファイト・フェルト（９）を圧縮するための圧縮手段（１０）とを含むことを特徴とする、請求項５に記載の装置。
【請求項７】
請求項５又は６のいずれか一項による装置を使用し、それによって液相において８℃／ｃｍから３０℃／ｃｍから成る温度勾配を規定することを特徴とする、方位結晶法による結晶質塊生成方法。
【発明の詳細な説明】
【技術分野】
【０００１】
本発明は、側壁および底部を備え、底部が、底部にほぼ垂直方向に平行に、その方向に沿った側壁よりもかなり高い伝熱特性を有する、方位結晶法（directed crystallization）による結晶質塊生成装置用るつぼに関する。
【背景技術】
【０００２】
光電池用途向けの多結晶固体シリコンを得るための従来技術は、
−シリコン塊の量および高さにかかわる、結晶化に必要な時間によって経済的に、
−少数キャリア拡散距離にかかわる、半導体性デバイスの性能によって技術的に、
−材料損失を生じ剥離を余儀なくさせる、調整不可の横方向成長によって、
−剥離を余儀なくさせる、るつぼからシリコン内への不純物拡散によって、
制約される。
【０００３】
これらの制約を改善するために、炉設計および固体化される材料の質に関して相当な努力がなされている。このように、金属不純物の分離を可能にするプラズマ浄化および炉設計が、実際このようにして得られた太陽電池の性能改善を可能にしているが、結晶化シリコン塊の量および高さに関し、技術経済的制約に絶えず直面している。
【０００４】
液体シリコン浴（ｂａｔｈ）からのシリコンの固体化は、一般に方位結晶法、つまり固体化最前部（固体／液体界面）が、初期の固体化部分から移行すること、特に局部冷却によって結晶化された種結晶または第１の層から移行することによって達成される。このように、固体シリコン塊は、液浴を供給されて徐々に成長する。従来から使用されている２つの方法に、チョクラルスキー法およびブリッジマン法またはそれらの変形がある。チョクラルスキー法によると、多くの場合固体シリコンの結晶軸に対して配向される種結晶は、湯に浸漬され、次いでゆっくりと引き上げられる。この時液体シリコン浴および温度勾配は、不動のままあるが、ブリッジマン法によると、液浴は温度勾配に対して、または温度勾配が液浴に対して動かされる。
【０００５】
本発明はブリッジマン法に関する。図１に示されるように、シリコンを含む容器は従来、断熱材料から作られる断熱筐体２内に配置された成形石英るつぼ１から成る。温度勾配は、断熱筐体２の上部に配置された加熱手段３と、断熱筐体２の底部に配置された冷却手段４との間に作り出される。液体シリコン６から得られた固体シリコン５は、多くの場合非均質体、例えば、種結晶の臨界寸法に達しておらず、クラスタ状の微粒子構造（「微粉（ｍｉｃｒｏｇｒｉｔ）」）を呈しているため、少数キャリア拡散距離が短くなる。別の問題は、当業者にはよく知られている破滅的現象である、結晶化周期の臨界終点に起因する液体ポケットの発生である。さらに、シリコン内の等温面同士が平行な面を呈していないため、それによっても得られた固体シリコンの質が損なわれる。
【０００６】
特開平７−０１０６７２号公報は、ブリッジマン法による単結晶成長用電気炉内に設置されたプラチナ製るつぼについて記載している。このるつぼは結晶に接触させた液体を含み、この結晶は種結晶として働き、るつぼの底部内に配置されている。結晶の下には透明な物質が配置されている。るつぼの材料は、反射性がある。このようなるつぼは、実施するのが難しい。
【０００７】
フランス特許公報第２５０９６３８号は、太陽電池作成用部材として使用されるように設計されたシリコン製シリンダを成形するための鋳型について記載している。この鋳型は、外部金属筐体内に、グラファイト繊維製またはセラミック製容器の薄い側壁の回りに配設された、例えばセラミック繊維で作られた断熱性の厚い皮膜を含む。例えばケイ砂で作られた底部層は、容器の下に配設されている。このような鋳型は、複雑でかさばる。
【発明の開示】
【発明が解決しようとする課題】
【０００８】
本発明の目的は、これらの短所、特に方位結晶法による結晶質塊生成装置および方法を改善して、特に、光電池用途に適した結晶構造を有する十分に純粋な多結晶シリコンの取得を可能にし、生産コストを低減することである。
【課題を解決するための手段】
【０００９】
本発明によれば、この目的は、添付の特許請求の範囲によって達成され、より具体的には、底部および側壁が、同じ主要化学成分を有する材料によって形成されているという事実によって達成される。
【００１０】
他の利点および特色は、単に非限定例として挙げられ、添付の図面に示された以下に説明する本発明の特定の実施形態から、よりはっきりと明らかになるであろう。
【発明を実施するための最良の形態】
【００１１】
図２に示された、方位結晶法による結晶質塊生成装置は、断熱組立体または筐体２と、側壁８にしっかりと固定されたるつぼ底部７とを含む。さらに、底部７および側壁は、単一部分を形成する。底部７は、底部７にほぼ垂直な軸に平行な方向に、その軸に沿ったるつぼの側壁８よりもかなり高い伝熱特性を有する。伝熱特性は、一方では材料の熱伝導率を含み、他方ではその赤外線透過率を含む。底部７および側壁８は、同じ主要化学成分を有する材料によって形成されている。従って、底部７は、側壁８に接合、例えば難なくはんだ付けすることができるため、これらの材料の熱膨張率は実質的に同じである。各材料の主成分は、例えば、ＳｉＯ２化学成分であることができるが、底部７を構成するＳｉＯ２化学成分の空間における構成は、側壁８を構成するＳｉＯ２化学成分の空間における構成とは異なる。
【００１２】
加熱手段３および冷却手段４は、それぞれ断熱筐体２内のるつぼ上部に配置された熱抵抗体、および断熱筐体２内のるつぼ下部に配置された熱交換体によって形成されている。熱抵抗体および熱交換体は、るつぼを十分に覆うほど広い。加熱手段は、誘導加熱手段によっても形成することができる。
【００１３】
以下に、シリコン塊の生成に関し、いくつかの特定の実施形態を説明する。しかし、本発明はいかなる種類の結晶質にも適用する。
【００１４】
特定の一実施形態では、るつぼの底部７は赤外線を通すが、側壁８は赤外線を通さない。このようなるつぼは、非晶質シリカによって作られた底部７と、不透明石英セラミックで作られた側壁８とによって形成することができる。これらの材料はその主要成分としてＳｉＯ２を有し、その結晶構造および空間内でのＳｉＯ２成分の配置のみが異なる。従って、るつぼ内に含まれる固体シリコン５によって放射された赤外線は、透明な非晶質シリカを介して熱交換体４に伝達され、それによって固体シリコン５から熱が取り除かれ、少なくとも８℃／ｃｍの温度勾配がるつぼ内に確立されることが可能となる。実際に、所定の温度勾配には、その温度勾配に比例した効率的な熱除去が不可欠である。一方、側壁８の不透過度によって壁を介した赤外線の交換が防止され、その結果液体シリコンの対流が起こる。従って等温面同士は、ほぼ平坦かつ平行となり、その結果固体化最前部もるつぼ底部７に平行な方向にほぼ平坦となる。
【００１５】
るつぼが作製されるとき、石英不透明セラミック側壁８および非晶質シリカ底部７は、例えば側壁８および底部７の、接合を形成するように設計された数箇所をそれぞれ加熱することによって互いにしっかりと固定される。加熱温度は、約２０００℃で材料の溶融温度より高く、これはブローランプを用いて行うことができる。次いで、これらの材料は密接に結合される。
【００１６】
一方の非晶質シリカの熱伝導率および他方の不透明石英セラミックの熱伝導率は、約２Ｗ／（ｍ℃）であり、実際は同じくらいの等級であることを留意されたい。伝熱差は、従って赤外線に対する透過率のみによる。
【００１７】
シリコンの結晶化が起こると固相の厚さが増し、その結果固体化最前部は、るつぼの底部から離れて上向きに進む。シリコンの溶融温度は１４１０℃なので、１４１０℃の等温面はその時るつぼの底部から離れ、従って結晶化工程中にるつぼ底部における温度は低下する。しかし、いかなる物体から放射によって放出された出力も、温度とともに低下する。
【００１８】
冷却手段４によって除去される熱出力が、全固体化工程を通して実質的に一定に留まるためには、装置（図２）において、るつぼの底部と冷却手段４との間に配置されたグラファイト・フェルト９と、シリコンの結晶化中のグラファイト・フェルトの圧縮手段１０とを組み込むことが可能である。図２では、冷却装置４およびグラファイト・フェルト９は、圧縮手段１０がるつぼおよび冷却手段に対して圧力を与えるように、圧縮手段１０とるつぼとの間に配置されている。従って、グラファイト・フェルト９の厚さは低減し、その熱伝導率が増大する。グラファイト・フェルト９の熱伝導率による熱伝達は、従って圧縮手段１０によって調整することができる。固体化工程中に、圧縮力を徐々に増加して、るつぼの底部を介した放射による熱伝達の低減を補償することができる。従って、固体化工程中に、るつぼ内の温度勾配を調整し、結晶化率の増大を可能にする８℃／ｃｍ〜３０℃／ｃｍ、好ましくは１０℃／ｃｍ〜２０℃／ｃｍから成る値に維持することができる。無圧縮グラファイト・フェルトの厚さは５ｍｍであるが、その厚さは圧縮下では３．５ｍｍである。
【００１９】
熱交換体は通常、冷却液回路を有し、冷却液は用途に応じて、例えば使用温度が３００℃未満を有する合成油、または、例えばヘリウムなどの、例えば圧力下のガスなど高温で動作する流体であることができる。固体化全体を通して、除去された出力が一定となるように、調整を利かせた方法で冷却液の温度を変えることが可能である。
【００２０】
特定の別の実施形態では、底部７および側壁８は、異方熱伝導特性を有する同じ材料からできた板材によって形成されている。板材の熱伝導は、板材の平面において、この平面に垂直方向の熱伝導率よりもかなり低い。例えば、その幾何構造のため、高異方特性を有するグラファイトによってるつぼを実現することができる。特に、板材の平面において低熱伝導率を、板材に垂直方向に高熱伝導率を有するグラファイト板材によって形成された底部および側壁を有するるつぼを実現することができる。従って、シリコンの熱エネルギーは、底部７を介した熱伝導によって熱交換体に伝達されるが、側壁内の熱伝導は、底部にほぼ垂直なこの軸に対して平行な方向には非常に低い。この実施形態は、少なくとも８℃／ｃｍの温度勾配が確立されること、およびほぼ平坦な固体化最前部が達成されることも可能にしている。
【００２１】
好ましい実施形態では、るつぼは、側壁の内面および／または外面上に皮膜１１を含んでおり、それが側壁の伝熱特性の加減を可能にしている。側壁８の内面上の窒化シリコン堆積物は、例えば側壁８の放射率が低減されることを可能にし、従って放射による熱伝達が低減されることを可能にしている。側壁８の外面上に堆積された反射物質を含む皮膜も、側壁８を介した熱伝達が低減されることを可能にしている。
【００２２】
非限定的な数値例によれば、側面が４５０ｍｍおよび高さが２５０ｍｍの四角いるつぼは、１２８ｋｇのシリコンに相当する５０リットルの液体シリコンで満たされる。通常、るつぼの側壁厚さは１０ｍｍ、また、るつぼの底部厚さは１０ｍｍである。有利なことに、結晶化は決められた速度２０ｍｍ／ｈで行われるので、必然的に１２時間３０分続く。るつぼの上部と底部との間の初期の温度差は３７５℃であり、それは液相における１５℃／ｃｍの温度勾配に相当する。ジュール効果によって熱抵抗体内で放散された出力ＰＪは、断熱筐体２によって外部に伝達された熱損失は度外視して、るつぼ下部に位置する熱交換体の位置で本質的に回収される。出力ＰＪに加えて、結晶化が起こるときに液体／固体移行の潜熱によって再生された出力ＰＬも、熱交換体の位置で回収される。この例で考察された装置の場合、液相における温度勾配と液体シリコンの熱伝導率（５６Ｗ／（ｍ℃））とに左右される出力ＰＪは約１７ｋＷであるが、結晶化速度に左右される出力ＰＬが、約５ｋＷであるため、その時熱交換体内で除去される出力は約２２ｋＷである。完全に透明なるつぼ底部７を考えると、固体シリコン温度がるつぼ底部で１１５０℃の場合、２０℃の温度に維持された熱交換体によって、放射により２２ｋＷの熱出力を除去することができ、シリコンの放射率は約０．５である。
【００２３】
本発明は、光電池の用途に適した結晶構造を有する、十分に純粋な多結晶シリコンの調整を利かせた結晶化を可能にする。本発明は、より速い結晶化速度を得ることも可能にして、既知の技術で得られた高さよりも高い多結晶シリコン塊を生成するので、冷却手段に使用される流体のより高い効率を達成することが可能である。８℃／ｃｍ〜３０℃／ｃｍから成る温度勾配、るつぼの熱的異方性およびるつぼ周りの熱集結によって、固体化最前部は、より安定化され、金属不純物の分離は改善され、また結晶粒の大きさおよび構造が改善される。その結果、このようにして得られた多結晶シリコンは、より長い少数キャリア拡散距離を特徴とし、そういう理由で光起電素子の性能が向上する。
【図面の簡単な説明】
【００２４】
【図１】従来技術による、方位結晶法による結晶質塊生成装置を示す図である。
【図２】本発明によるるつぼを含む、本発明による装置を示す図である。
【符号の説明】
【００２５】
２  筐体
３  加熱手段
４  冷却手段
５  固体シリコン
７  底部
８  側壁
９  グラファイト・フェルト
１０  圧縮手段
１１  皮膜
【図１】
0004607096.tif 000002
【図２】
0004607096.tif 000003